STEEL, PRODUCT CREATED FROM SAID STEEL, AND MANUFACTURING METHOD THEREOFThe invention relates to steel, the composition of which is, in wt%: 10.0% if the steel is in the form ofa cold-rolled sheet, does not comprise non-metal inclusions of an equivalent diameter greater than 10 [mu]m. The invention also relates to a product created from said steel, such as a metal sheet or strip, and to the manufacturing method thereof.A kind of steel, which is characterized in that the steel has consisting of by weight percentage：10.0%≤ni≤24.5%, preferably 12.0%≤ni≤24.5%；1.0%≤mo≤12.0%, preferably 2.5%≤mo≤7.0%；1.0%≤co≤18.0%, preferably 4.0%≤co≤18.0%, more excellent 7.0%≤co≤16.0% are further more excellent 8.0%≤co≤15.0%；14.0%≤mo+co+si+mn+cu+w+v+nb+zr+y+ta+cr+c+al+b+ti+n≤29.0%, preferably 15.0%≤ mo+co+si+mn+cu+w+v+nb+zr+y+ta+cr+c+al+b+ti+n≤27.0%, more excellent 17.0%≤mo+co+si+mn+ cu+w+v+nb+zr+y+ta+cr+c+al+b+ti+n≤26.0%；21.5%≤ni+co+mo≤47.5%, preferably 25.0%≤ni+co+mo≤40.0%；trace≤al≤4.0%, preferably trace≤al≤2.0%；trace≤ti≤0.1%；trace≤n≤0.010%；trace≤si≤4.0%, preferably≤2.0%；trace≤mn≤13.0%, preferably trace≤mn≤4.0%；more excellent 0.14%≤mn≤4.0%；it is preferred that si+mn >=0.13%；trace≤c≤0.03%；trace≤s≤0.0020%, preferably trace≤s≤0.0010%；trace≤p≤0.005%；trace≤b≤0.01%；trace≤h≤0.0005%；trace≤o≤0.03%；trace≤cr≤5.0%, preferably 0.01%≤cr≤5.0%；more excellent 0.1%≤cr≤5.0%；trace≤cu≤4%；trace≤w≤6.0%；trace≤zr≤4.0%；trace≤ca≤0.1%；trace≤mg≤0.8%；trace≤nb≤4.0%；it is preferred that nb≤2.0%；trace≤v≤4.0%；trace≤ta≤4.0%；trace≤y≤4.0%；it is preferred that trace≤al+si+cu+nb+mn+v+ta+cr+w+c+b+y+zr+ti+n≤14.0%, more excellent trace≤al+si+ cu+nb+mn+v+ta+cr+w+c+b+y+zr+ti+n≤8.0%；further more excellent 0.14%≤al+si+cu+nb+mn+v+ta + cr+w+c+b+y+zr+ti+n≤8.0%；it is preferred that al+cr >=0.1%, more excellent >=0.17%；remaining is iron and the impurity as caused by manufacture；and be characterized in that, in form of the steel for hot-working component or hot rolled plate to 650mm2 polished surfaces and the steel is free of equivalent for the field trash group that the form of cold rolled sheet observes the progress image analysis of 800mm2 polished surfaces diameter is more than 10 μm of non-metallic inclusion, and 8 μm of non-metallic inclusion is preferably more than without equivalent diameter.
강철, 상기 강철로 제조된 제품, 및 그 제조 방법하기 조성을 중량%로 갖는 강철로서: 10.0%≤Ni≤24.5%; 1.0%≤Mo≤12.0%; 1.0%≤Co≤18.0%; 14.0%≤Mo＋Co＋Si＋Mn＋Cu＋W＋V＋Nb＋Zr＋Y＋Ta＋Cr＋C＋Al＋B＋Ti＋N≤29.0%; 21.5%≤Ni＋Co＋Mo≤40.0%; 흔적≤Al≤4.0%; 흔적≤Ti≤0.1%; 흔적≤N≤0.010%; 흔적≤Si≤4.0%; 흔적≤Mn≤13.0%; 흔적≤C≤0.03%; 흔적≤S≤0.0020%; 흔적≤P≤0.005%; 흔적≤B≤0.01%; 흔적≤H≤0.0005%; 흔적≤O≤0.03%; 흔적≤Cr≤5.0%; 흔적≤Cu≤4.0%; 흔적≤W≤6.0%; 흔적≤Zr≤4.0%; 흔적≤Ca≤0.1%; 흔적≤Mg≤0.8%; 흔적≤Nb≤4.0%; 흔적≤V≤4.0%; 흔적≤Ta≤4.0%; 흔적≤Y≤4.0%이고; 나머지는 철 및 제조 불순물이며, 강철이 열간 가공 부품 또는 열간 압연 시트의 형태인 경우에는 650㎟, 강철이 냉간 압연 시트의 형태인 경우에는 800㎟의 연마된 표면에 대한 화상 분석 하에서 관찰된 개재물군은 10㎛보다 큰 상당 지름을 갖는 비금속 개재물을 함유하지 않는다. 본 발명은 시트 또는 스트립과 같이 이 강철로 제조되는 제품, 및 그 제조 방법에 관한 것이다.하기 조성을 중량%로 갖는 강철로서:- 10.0%≤Ni≤24.5%, 바람직하게는 12.0%≤Ni≤24.5%;- 1.0%≤Mo≤12.0%, 바람직하게는 2.5%≤Mo≤7.0%;- 1.0%≤Co≤18.0%, 바람직하게는 4.0%≤Co≤18.0%,　보다 바람직하게는 7.0%≤Co≤16.0%, 더욱 바람직하게는 8.0%≤Co≤15.0%;- 14.0%≤Mo＋Co＋Si＋Mn＋Cu＋W＋V＋Nb＋Zr＋Y＋Ta＋Cr＋C＋Al＋B＋Ti＋N≤29.0%, 바람직하게는 15.0%≤Mo＋Co＋Si＋Mn＋Cu＋W＋V＋Nb＋Zr＋Y＋Ta＋Cr＋C＋Al＋B＋Ti＋N≤27.0%, 보다 바람직하게는 17.0%≤Mo＋Co＋Si＋Mn＋Cu＋W＋V＋Nb＋Zr＋Y＋Ta＋Cr＋C＋Al＋B＋Ti＋N≤26.0%;- 21.5%≤Ni＋Co＋Mo≤47.5%, 바람직하게는 25.0%≤Ni＋Co＋Mo≤40.0%;- 흔적(trace)≤Al≤4.0%, 바람직하게는 흔적≤Al≤2.0%;- 흔적≤Ti≤0.1%;- 흔적≤N≤0.010%;- 흔적≤Si≤4.0%, 바람직하게는 ≤2.0%;- 흔적≤Mn≤13.0%, 바람직하게는 흔적≤Mn≤4.0%; 보다 바람직하게는 0.14%≤Mn≤4.0%;- 바람직하게는 Si＋Mn≥0.13%;- 흔적≤C≤0.03%;- 흔적≤S≤0.0020%, 바람직하게는 흔적≤S≤0.0010%;- 흔적≤P≤0.005%;- 흔적≤B≤0.01%;- 흔적≤H≤0.0005%;- 흔적≤O≤0.03%;- 흔적≤Cr≤5.0%, 바람직하게는 0.01%≤Cr≤5.0%; 보다 바람직하게는 0.1%≤Cr≤5.0%;- 흔적≤Cu≤4%;- 흔적≤W≤6.0%;- 흔적≤Zr≤4.0%;- 흔적≤Ca≤0.1%;- 흔적≤Mg≤0.8%;- 흔적≤Nb≤4.0%; 바람직하게는 Nb≤2.0%;　- 흔적≤V≤4.0%;- 흔적≤Ta≤4.0%;- 흔적≤Y≤4.0%;- 바람직하게는 흔적≤Al＋Si＋Cu＋Nb＋Mn＋V＋Ta＋Cr＋W＋C＋B＋Y＋Zr＋Ti＋N≤14.0%, 보다 바람직하게는 흔적≤Al＋Si＋Cu＋Nb＋Mn＋V＋Ta＋Cr＋W＋C＋B＋Y＋Zr＋Ti＋N≤8.0%; 더욱 바람직하게는 0.14%≤Al＋Si＋Cu＋Nb＋Mn＋V＋Ta＋Cr＋W＋C＋B＋Y＋Zr＋Ti＋N≤8.0%;- 바람직하게는 Al＋Cr≥0.1%, 보다 바람직하게는 ≥0.17%이고; 나머지는 철 및 제조 불순물이며;강철이 열간 가공 부품 또는 열간 압연 시트의 형태인 경우에는 650㎟, 강철이 냉간 압연 시트의 형태인 경우에는 800㎟의 연마된 표면에 대한 화상 분석 하에서 관찰된 개재물군이 10㎛보다 큰 상당 지름을 갖는 비금속 개재물을 함유하지 않고, 바람직하게는 8㎛보다 큰 상당 지름을 갖는 비금속 개재물을 함유하지 않는 것을 특징으로 하는 강철.